Poudre métallique pour un procédé de fabrication additive, la poudre métallique comprenant un alliage base cobalt comprenant en poids entre 20% et 24% de chrome, entre 20% et 24% de nickel, entre 13,00% et 16,00% tungstène, entre 0,02% et 0,12% de lanthane, entre 0,05% et 0,15% de carbone, entre 0,20% et 0,50% de silicium, au maximum 1,25% de manganèse, au maximum 3,00% de fer, au maximum 0,015% de soufre, au maximum 0,020% de phosphore au maximum 0,0001% de bismuth, au maximum 0,0010% d’argent, au maximum 0,0010% de plomb, au maximum 0,015% de bore, au maximum 0,0250% d’oxygène, au maximum 0,0200% d’azote. Poudre métallique selon la revendication 1, comprenant une pluralité de grains présentant une granulométrie selon laquelle au moins 10% des grains présentent un diamètre compris entre 10µm et 25µm. Poudre métallique selon la revendication 1 ou la revendication 2, comprenant une pluralité de grains présentant une granulométrie selon laquelle au moins 50% des grains présentent un diamètre compris entre 25µm et 40µm. Poudre métallique selon l’une quelconque des revendications précédentes, comprenant une pluralité de grains présentant une granulométrie selon laquelle au moins 90% des grains présentent un diamètre compris entre 40µm et 70µm. Procédé de fabrication d’une poudre métallique selon l’une quelconque des revendications 1 à 4, comprenant successivement les étapes suivantes : mélange de matières premières élémentaires ou pré-alliées, fusion du mélange obtenu, atomisation du mélange en fusion par un gaz, de préférence par de l’argon ou de l’azote, tamisage de la poudre obtenue de sorte à obtenir une granulométrie prédéfinie, récupération de la poudre obtenue. Procédé de fabrication additive d’une pièce métallique, le procédé comprenant en alternance au moins une étape de formation d’une couche d’une poudre métallique selon l’une quelconque des revendications 1 à 4 et au moins une étape de fusion sélective d’une portion de ladite couche par balayage d’un faisceau laser. Procédé de fabrication additive selon la revendication 6, dans lequel la fabrication additive est réalisée par fusion laser sur lit de poudre. Procédé de fabrication additive selon la revendication 7, dans lequel le faisceau laser présente une puissance comprise entre 150 W et 300W, un diamètre compris entre 50µm et 200µm, et une vitesse de déplacement comprise entre 900 mm/s et 1300 mm/s. Procédé de fabrication additive selon l’une quelconque des revendication 6 à 8, dans lequel l’étape de balayage est réalisée selon des bandes de balayage présentant une largeur comprise entre 2 et 15mm, le recouvrement des bandes étant compris entre 0.05 et 0.15mm. Procédé de fabrication additive selon la revendication 9, dans lequel les axes d’orientation des bandes respectives de deux couches adjacentes forment un angle de 67°±5°. Procédé de fabrication additive selon l’une quelconque des revendication 7 à 10, dans lequel l’épaisseur de chaque couche respective est comprise entre 20µm et 60µm. Procédé de fabrication additive selon l’une quelconque des revendications 6 à 11, ledit procédé étant réalisé sous atmosphère d’argon et/ou d’azote. Procédé de fabrication d’une pièce métallique, comprenant un procédé de fabrication additive selon l’une quelconque des revendications 6 à 12 et une étape de traitement thermique à une température comprise entre 1200 et 1240°C pendant une durée comprise entre 5 minutes et 15 minutes et une étape de refroidissement jusqu’à une température ambiante. Matériau obtenu selon un procédé selon l’une quelconque des revendications 6 à 13 à partir d’une poudre selon l’une quelconque des revendications 1 à 4. Matériau selon la revendication 14, comprenant un alliage base cobalt comprenant en poids entre 20% et 24% de chrome, entre 20% et 24% de nickel, entre 13,00% et 16,00% tungstène, entre 0,02% et 0,12% de lanthane, entre 0,05% et 0,15% de carbone, entre 0,20% et 0,50% de silicium, au maximum 1,25% de manganèse, au maximum 3,00% de fer, au maximum 0,015% de soufre, au maximum 0,020% de phosphore au maximum 0,0001% de bismuth, au maximum 0,0010% d’argent, au maximum 0,0010% de plomb, au maximum 0,015% de bore, au maximum 0,0350% d’oxygène, au maximum 0,0250% d’azote. Pièce métallique de turbomachine en un matériau selon la revendication 15. Turbomachine comprenant au moins une pièce selon la revendication 16.